ПОЛИПРОПИЛЕНОВЫЕ ВОЛОКНА, СПОСОБЫ ИХ ПОЛУЧЕНИЯ И ИХ ПРИМЕНЕНИЕ

1. Полипропиленовое волокно, включающее полипропилен, имеющий долю изотактических пентад (IPF) 94% или больше, в котором:
полипропиленовое волокно имеет прочность волокна 7 сН/дтекс или больше; и
форма эндотермического пика полипропиленового волокна, полученного методом дифференциальной сканирующей калориметрии (ДСК), является формой одиночного пика с полушириной 10°С или ниже и изменение энтальпии плавления (ΔН) полипропиленового волокна, определенное методом ДСК, составляет 125 Дж/г или больше.
2. Полипропиленовое волокно, включающее полипропилен, имеющий долю изотактических пентад (IPF) 94% или больше, в котором:
полипропиленовое волокно имеет прочность волокна 7 сН/дтекс или больше;
полипропиленовое волокно имеет тонину моноволокна от 0,1 до 3 дтекс, и
полипропиленовое волокно имеет на своей поверхности неровности, имеющие средний промежуток от 6,5 до 20 мкм и среднюю высоту от 0,35 до 1 мкм, как результат присутствия чередующихся выступающих областей, имеющих большой диаметр, и не выступающих областей, имеющих малый диаметр, по оси волокна.
3. Полипропиленовое волокно, включающее полипропилен, имеющий долю изотактических пентад (IPF) 94% или больше, в котором:
полипропиленовое волокно имеет прочность волокна 7 сН/дтекс или больше; и
полипропиленовое волокно имеет тонину моноволокна от 0,1 до 3 дтекс,
форма эндотермического пика полипропиленового волокна, полученного методом дифференциальной сканирующей калориметрии (ДСК), является формой одиночного пика с полушириной 10°С или ниже, и изменение энтальпии плавления (ΔН) полипропиленового волокна, определенное методом ДСК, составляет 125 Дж/г или больше, и
полипропиленовое волокно имеет на своей поверхности неровности, имеющие средний промежуток от 6,5 до 20 мкм и среднюю высоту от 0,35 до 1 мкм, как результат присутствия чередующихся выступающих областей, имеющих большой диаметр, и не выступающих областей, имеющих малый диаметр, по оси волокна.
4. Полипропиленовое волокно по п.2 или 3, в котором:
полипропиленовое волокно имеет величину водоудержания 10 мас.% или больше.
5. Способ получения полипропиленового волокна по любому из пп.1-4, в котором:
осуществляют формование из расплава полипропилена, имеющего долю изотактических пентад (IPF) 94% или больше;
охлаждают полученный продукт с его отверждением, так что образуется полипропиленовое невытянутое волокно;
осуществляют предварительную вытяжку полипропиленового невытянутого волокна при температуре от 120 до 150°С и кратностью вытяжки от 3 до 10 раз; и
осуществляют последующую вытяжку полученного волокна при кратности вытяжки от 1,2 до 3,0 раз в условиях температуры от 170 до 190°С, скорости деформации от 1,5 до 15 раз/мин и натяжении вытяжки от 1,0 до 2,5 сН/дтекс.
6. Способ получения по п.5, в котором общая кратность предварительной и последующей вытяжки составляет от 3,9 до 20 раз.
7. Способ получения по п.5 или 6, в котором произведение (А×В) скорости формования из расплава А (м/мин) в момент получения полипропиленового невытянутого волокна на общую кратность вытяжки В (раз) предварительной вытяжки и последующей вытяжки составляет от 3000 до 17000 (м·раз/мин).
8. Гидравлическая композиция, включающая полипропиленовое волокно по любому из пп.1-4.
9. Гидравлический продукт, образованный при использовании гидравлической композиции по п.8.
10. Гидравлический продукт по п.9, который включает формовой продукт.
11. Структура веревки, образованная при использовании полипропиленового волокна по любому из пп.1-4.
12. Листообразная структура из волокна, включающая полипропиленовое волокно по любому из пп.1-4.
13. Листообразная структура из волокна по п.12, в которой содержание полипропиленового волокна по любому из пп.1-4, составляет 50 мас.% или больше.
14. Листообразная структура из волокна по п.12 или 13, которая имеет величину водоудержания 10 мас.% или больше.
15. Композиционный материал, включающий полипропиленовое волокно по любому из пп.1-4 в матрице, состоящей из органического полимера.
16. Композиционный материал по п.15, в котором полипропиленовое волокно в матрице, состоящей из органического полимера, является короткомерным волокном, длинномерным волокном, имеет форму пучка, форму нитей, форму текстильного или трикотажного материала, форму нетканого материала или сетчатую форму.
17. Композиционный материал по п.15 или 16, в котором органический полимер составляет, по меньшей мере, один тип органического полимера, выбранного из термопластичной смолы, термореактивной смолы и каучукового полимера.
18. Формовой продукт, включающий композиционный материал по любому из пп.15-17.